【誤訳訂正書】
【提出日】平成27年11月27日(2015.11.27)
【誤訳訂正１】
【訂正対象書類名】特許請求の範囲
【訂正対象項目名】全文
【訂正方法】変更
【訂正の内容】
【特許請求の範囲】
【請求項１】
チタン合金製造のために材料及び機器を準備する段階と、
準備された前記材料をベータ変態温度以上で熱処理した後、水冷して得られたマルテンサイト組織を有するチタン合金を製造する段階と、
前記マルテンサイト組織を有するチタン合金を製造する段階を経た後、前記マルテンサイト組織を有するチタン合金を、所定のひずみ速度及び２．５以下の低ひずみ量の条件下で、前記マルテンサイト組織を有するチタン合金の塑性不安定温度を超える温度で成形を始めてひずみ量が増加するに従って成形温度を段階的に低くして前記塑性不安定温度以下で成形を終えて結晶粒のサイズ１μｍ以下の超微細結晶粒に変化させる圧延段階を含み、
前記塑性不安定温度とは、前記マルテンサイト組織を有するチタン合金を前記所定のひずみ速度で圧延したとき、ひずみ量１．４で破断が発生する温度である高強度及び高成形性を有するチタン合金の製造方法。
【請求項２】
前記圧延段階の成形を終える成形最終温度において、
前記成形最終温度を維持しながら成形を続け、所定のひずみ量に到達したら成形を終了することを特徴とする請求項１に記載の高強度及び高成形性を有するチタン合金の製造方法。
【請求項３】
Ｔｉ−６Ａｌ−４Ｖ合金の製造のために材料及び機器を準備する段階と、
準備された前記材料をベータ変態温度以上の温度条件で１時間以上熱処理した後、水冷して得られたマルテンサイト組織を有するＴｉ−６Ａｌ−４Ｖ合金を製造する段階と、
前記マルテンサイト組織を有するＴｉ−６Ａｌ−４Ｖ合金を製造する段階を経た後、前記マルテンサイト組織を有するＴｉ−６Ａｌ−４Ｖ合金を、所定のひずみ速度及び１．４以下の低ひずみ量の条件下で、前記マルテンサイト組織を有するＴｉ−６Ａｌ−４Ｖ合金の塑性不安定温度を超える温度で成形を始めて前記ひずみ量が増加するに従って成形温度を段階的に低くして前記塑性不安定温度以下で成形を終えて結晶粒のサイズ１μｍ以下の超微細結晶粒に変化させる圧延段階を含み、
前記塑性不安定温度とは、前記マルテンサイト組織を有するＴｉ−６Ａｌ−４Ｖ合金を前記所定のひずみ速度で圧延したとき、ひずみ量１．４で破断が発生する温度である高強度及び高成形性を有するＴｉ−６Ａｌ−４Ｖ合金の製造方法。
【請求項４】
前記圧延段階で、成形を開始する成形開始温度は７５０℃以上であり、成形を終了する成形最終温度は６００℃以下であることを特徴とする請求項３に記載の高強度及び高成形性を有するＴｉ−６Ａｌ−４Ｖ合金の製造方法。
【請求項５】
前記圧延段階において前記成形開始温度は８００℃であり、前記成形最終温度は６００℃であり、
前記成形最終温度を維持しながら成形を続け、前記ひずみ量が１．４に到達したら成形を終了することを特徴とする請求項４に記載の高強度及び高成形性を有するＴｉ−６Ａｌ−４Ｖ合金の製造方法。
【請求項６】
Ｔｉ−６Ａｌ−２Ｓｎ−４Ｚｒ−２Ｍｏ−０．１Ｓｉ合金の製造のために材料及び機器を準備する段階と、
準備された前記材料をベータ変態温度以上の温度条件で１時間以上熱処理した後、水冷して得られたマルテンサイト組織を有するＴｉ−６Ａｌ−２Ｓｎ−４Ｚｒ−２Ｍｏ−０．１Ｓｉ合金を製造する段階と、
前記マルテンサイト組織を有するＴｉ−６Ａｌ−２Ｓｎ−４Ｚｒ−２Ｍｏ−０．１Ｓｉ合金を製造する段階を経た後、前記マルテンサイト組織を有するＴｉ−６Ａｌ−２Ｓｎ−４Ｚｒ−２Ｍｏ−０．１Ｓｉ合金を、所定のひずみ速度及び１．４以下の低ひずみ量の条件下で、前記マルテンサイト組織を有するＴｉ−６Ａｌ−２Ｓｎ−４Ｚｒ−２Ｍｏ−０．１Ｓｉ合金の塑性不安定温度を超える温度で成形を始めて前記ひずみ量が増加するに従って成形温度を段階的に低くして前記塑性不安定温度以下で成形を終えて結晶粒のサイズ１μｍ以下の超微細結晶粒に変化させる圧延段階を含み、
前記塑性不安定温度とは、前記マルテンサイト組織を有するＴｉ−６Ａｌ−２Ｓｎ−４Ｚｒ−２Ｍｏ−０．１Ｓｉ合金を前記所定のひずみ速度で圧延したとき、ひずみ量１．４で破断が発生する温度である高強度及び高成形性を有するＴｉ−６Ａｌ−２Ｓｎ−４Ｚｒ−２Ｍｏ−０．１Ｓｉ合金の製造方法。
【請求項７】
前記圧延段階で、成形を開始する成形開始温度は７５０℃以上であり、成形を終了する成形最終温度は６５０℃以下であることを特徴とする請求項６に記載の高強度及び高成形性を有するＴｉ−６Ａｌ−２Ｓｎ−４Ｚｒ−２Ｍｏ−０．１Ｓｉ合金の製造方法。
【請求項８】
結晶粒のサイズ１μｍ以下の超微細結晶粒であることを特徴とするＴｉ−６Ａｌ−２Ｓｎ−４Ｚｒ−２Ｍｏ−０．１Ｓｉ合金。
【請求項９】
Ｔｉ−６Ａｌ−４Ｆｅ−０．２５Ｓｉ合金の製造のために材料及び機器を準備する段階と、
準備された前記材料をベータ変態温度以上の温度条件で１時間以上熱処理した後、水冷して得られたマルテンサイト組織を有するＴｉ−６Ａｌ−４Ｆｅ−０．２５Ｓｉ合金を製造する段階と、
前記マルテンサイト組織を有するＴｉ−６Ａｌ−４Ｆｅ−０．２５Ｓｉ合金を製造する段階を経た後、前記マルテンサイト組織を有するＴｉ−６Ａｌ−４Ｆｅ−０．２５Ｓｉ合金を、所定のひずみ速度及び１．４以下の低ひずみ量の条件下で、前記マルテンサイト組織を有するＴｉ−６Ａｌ−４Ｆｅ−０．２５Ｓｉ合金の塑性不安定温度を超える温度で成形を始めて前記ひずみ量が増加するに従って成形温度を段階的に低くして前記塑性不安定温度以下で成形を終えて結晶粒のサイズ１μｍ以下の超微細結晶粒に変化させる圧延段階を含み、
前記塑性不安定温度とは、前記マルテンサイト組織を有するＴｉ−６Ａｌ−４Ｆｅ−０．２５Ｓｉ合金を前記所定のひずみ速度で圧延したとき、ひずみ量１．４で破断が発生する温度である高強度及び高成形性を有するＴｉ−６Ａｌ−４Ｆｅ−０．２５Ｓｉ合金の製造方法。
【請求項１０】
前記圧延段階で、成形を開始する成形開始温度は７５０℃以上であり、成形を終了する成形最終温度は６００℃以下であることを特徴とする請求項９に記載の高強度及び高成形性を有するＴｉ−６Ａｌ−４Ｆｅ−０．２５Ｓｉ合金の製造方法。
【請求項１１】
結晶粒のサイズ１μｍ以下の超微細結晶粒であることを特徴とするＴｉ−６Ａｌ−４Ｆｅ−０．２５Ｓｉ合金。
【誤訳訂正２】
【訂正対象書類名】明細書
【訂正対象項目名】００１２
【訂正方法】変更
【訂正の内容】
【００１２】
さらに、既存の高歪塑性加工技術は高い変形量（４〜８）を要求するので、一般に企業などに備えられている圧延や圧出機器を利用しても結晶粒を超微細粒化することができないという問題もある。
【誤訳訂正３】
【訂正対象書類名】明細書
【訂正対象項目名】００１５
【訂正方法】変更
【訂正の内容】
【００１５】
前記のような目的を解決するための本発明によると、チタン合金製造のために材料及び機器を準備する段階と、準備された前記材料をベータ変態温度以上で熱処理した後、水冷して得られたマルテンサイト組織を有するチタン合金を製造する段階と、前記マルテンサイト組織を有するチタン合金を製造する段階を経た後、前記マルテンサイト組織を有するチタン合金を、所定のひずみ速度及び２．５以下の低ひずみ量の条件下で、前記マルテンサイト組織を有するチタン合金の塑性不安定温度を超える温度で成形を始めてひずみ量が増加するに従って成形温度を段階的に低くして前記塑性不安定温度以下で成形を終えて結晶粒のサイズ１μｍ以下の超微細結晶粒に変化させる圧延段階を含む高強度及び高成形性を有するチタン合金の製造方法を特徴とする。
【誤訳訂正４】
【訂正対象書類名】明細書
【訂正対象項目名】００１７
【訂正方法】変更
【訂正の内容】
【００１７】
一方、Ti-6Al-4V合金の製造のために材料及び機器を準備する段階と、準備された前記材料をベータ変態温度(９９５℃)以上から１０４０℃の温度条件で１時間以上熱処理した後、水冷して得られたマルテンサイト組織を有するTi-6Al-4V合金を製造する段階と、前記マルテンサイト組織を有するTi-6Al-4V合金を製造する段階を経た後、前記マルテンサイト組織を有するTi-6Al-4V合金を、所定のひずみ速度及び１．４以下の低ひずみ量の条件下で、前記マルテンサイト組織を有するTi-6Al-4V合金の塑性不安定温度を超える温度で成形を始めて前記ひずみ量が増加するに従って成形温度を段階的に低くして前記塑性不安定温度以下で成形を終えて結晶粒のサイズ１μｍ以下の超微細結晶粒に変化させる圧延段階を含む高強度及び高成形性を有するTi-6Al-4V合金の製造方法を特徴とする。
【誤訳訂正５】
【訂正対象書類名】明細書
【訂正対象項目名】００１８
【訂正方法】変更
【訂正の内容】
【００１８】
また、前記圧延段階で、成形を開始する成形開始温度は７５０℃以上であり、成形を終了する成形最終温度は６００℃以下であることを特徴とする。
【誤訳訂正６】
【訂正対象書類名】明細書
【訂正対象項目名】００１９
【訂正方法】変更
【訂正の内容】
【００１９】
また、前記圧延段階において、前記成形開始温度は８００℃であり、前記成形最終温度は６００℃であり、前記成形最終温度を維持しながら成形を続け、前記ひずみ量が１．４に到達したら成形を終了することを特徴とする。
【誤訳訂正７】
【訂正対象書類名】明細書
【訂正対象項目名】００２１
【訂正方法】変更
【訂正の内容】
【００２１】
また、Ti-6Al-2Sn-4Zr-2Mo-0.1Si合金の製造のために材料及び機器を準備する段階と、準備された前記材料をベータ変態温度(９９５℃)以上から１０４０℃の温度条件で１時間以上熱処理した後、水冷して得られたマルテンサイト組織を有するTi-6Al-2Sn-4Zr-2Mo-0.1Si合金を製造する段階と、前記マルテンサイト組織を有するTi-6Al-2Sn-4Zr-2Mo-0.1Si合金を製造する段階を経た後、前記マルテンサイト組織を有するTi-6Al-2Sn-4Zr-2Mo-0.1Si合金を、所定のひずみ速度及び１．４以下の低ひずみ量の条件下で、前記マルテンサイト組織を有するTi-6Al-2Sn-4Zr-2Mo-0.1Si合金の塑性不安定温度を超える温度で成形を始めて前記ひずみ量が増加するに従って成形温度を段階的に低くして前記塑性不安定温度以下で成形を終えて結晶粒のサイズ１μｍ以下の超微細結晶粒に変化させる圧延段階を含む高強度及び高成形性を有するTi-6Al-2Sn-4Zr-2Mo-0.1Si合金の製造方法を特徴とする。
【誤訳訂正８】
【訂正対象書類名】明細書
【訂正対象項目名】００２２
【訂正方法】変更
【訂正の内容】
【００２２】
また、前記圧延段階で、成形を開始する成形開始温度は７５０℃以上であり、成形を終了する成形最終温度は６５０℃以下であることを特徴とする高強度及び高成形性を有するTi-6Al-2Sn-4Zr-2Mo-0.1Si合金の製造方法を特徴とする。
【誤訳訂正９】
【訂正対象書類名】明細書
【訂正対象項目名】００２４
【訂正方法】変更
【訂正の内容】
【００２４】
また、Ti-6Al-4Fe-0.25Si合金の製造のために材料及び機器を準備する段階と、準備された前記材料をベータ変態温度(９９５℃)以上から１０４０℃の温度条件で１時間以上熱処理した後、水冷して得られたマルテンサイト組織を有するTi-6Al-4Fe-0.25Si合金を製造する段階と、前記マルテンサイト組織を有するTi-6Al-4Fe-0.25Si合金を製造する段階を経た後、前記マルテンサイト組織を有するTi-6Al-4Fe-0.25Si合金を、所定のひずみ速度及び１．４以下の低ひずみ量の条件下で、前記マルテンサイト組織を有するTi-6Al-4Fe-0.25Si合金の塑性不安定温度を超える温度で成形を始めて前記ひずみ量が増加するに従って成形温度を段階的に低くして前記塑性不安定温度以下で成形を終えて結晶粒のサイズ１μｍ以下の超微細結晶粒に変化させる圧延段階を含む高強度及び高成形性を有するTi-6Al-4Fe-0.25Si合金の製造方法を特徴とする。
【誤訳訂正１０】
【訂正対象書類名】明細書
【訂正対象項目名】００２５
【訂正方法】変更
【訂正の内容】
【００２５】
また、前記圧延段階で、成形を開始する成形開始温度は７５０℃以上であり、成形を終了する成形最終温度は６００℃以下であることを特徴とする高強度及び高成形性を有するTi-6Al-4Fe-0.25Si合金の製造方法を特徴とする。